(57)【要約】  【課題】  ポリプロピレンフィルムを貼りあわせた筆記板上に筆記し、得られた筆跡が筆記直後、長期間経過後でも容易に消去することができる筆記板用消去性インキ組成物に関する。  【解決手段】  顔料と、有機溶剤と、沸点が１２０℃未満の有機溶剤と、皮膜形成樹脂と、パーフルオロ基含有の界面活性剤と、剥離剤とを少なくとも含有する。【選択図】        なし【特許請求の範囲】
【請求項１】
顔料と、沸点が１２０℃未満の有機溶剤と、皮膜形成性樹脂と、常温で液状の剥離剤と、パーフルオロ基含有の界面活性剤とから少なくともなる筆記板用消去性インキ組成物。
【請求項２】
前記パーフルオロ基含有の界面活性剤が、パーフルオロアルキルエチレンオキシド付加物及び／又はパーフルオロアルキル含有オリゴマーである請求項１記載の筆記板用消去性インキ組成物。
【発明の詳細な説明】
【技術分野】
【０００１】
本発明は、筆記板用消去性インキ組成物に関する。更に、詳細にはポリプロピレンフィルムを貼りあわせた筆記板上に筆記し得られた筆跡が、筆記直後、長時間放置後でも容易に消去することができる筆記板用消去性インキ組成物に関する。
【背景技術】
【０００２】
従来、筆記板用消去性インキ組成物には、ホーロー板のような非吸収面を筆記面とした筆記板に形成した筆跡を、乾いた布等の消去具で擦ることによって筆跡を剥離させて消去させるものとして、顔料と、有機溶剤と、皮膜形成樹脂と、皮膜形成樹脂を柔軟化する物質と、剥離剤との組み合わせからなるものが提案されている。
筆跡として筆記板状に塗布されたインキの有機溶剤が揮発し残された皮膜形成樹脂が顔料を取り込んだ形で皮膜化し、有色の筆跡が形成されるが、皮膜形成樹脂は筆記板面に強固に定着せずに、剥離剤が筆記板面と樹脂皮膜との間に介在するために、布等で擦ることによって擦過できるものである。
特許文献１の筆記板用消去性インキ組成物には、剥離剤として脂肪族一塩基酸エステル、脂肪族二塩基酸エステル又は多価アルコール脂肪酸と、皮膜形成樹脂を柔軟化する物質としてポリオキシエチレンポリオキシプロピレンモノアルキルエーテル及びポリオキシプロピレンモノアルキルエーテルを使用することが、特許文献２の筆記板用消去性インキ組成物には、剥離剤として脂肪族一塩基酸エステル又は脂肪族二塩基酸エステルと、皮膜形成樹脂を柔軟化する物質としてＨＬＢ９〜１４のポリオキシエチレン水素添加硬化ヒマシ油とを使用することが、特許文献３の筆記板用油性マーキングペンインキ組成物には、剥離剤として炭酸ジアルキルと、皮膜形成樹脂を柔軟化する物質としてポリオキシアルキレンアルキルエーテルの硫酸エステル、ポリオキシアルキレンアルキルアリ−ルエーテルの硫酸エステル、ポリオキシエチレンアルキルエーテル燐酸エステル又はこれらの塩を使用することが、特許文献４の油性マーキングペン用インキ組成物には、剥離剤として脂肪族一塩基酸エステル又は脂肪族二塩基エステルと、皮膜形成樹脂を柔軟化する物質としてＨＬＢの異なる２種類のポリオキシエチレンアルキルエーテルの燐酸エステルを使用することが、特許文献５のマーキングインキ組成物には、剥離剤として脂肪族一塩基エステル又は脂肪族二塩基酸エステルと、皮膜形成樹脂を柔軟化する物質としてポリオキシエチレンアルキルエーテルの硫酸エステル、ポリオキシエチレンアルキルフェニルエーテルの硫酸エステル、ポリオキシエチレンアルキルエーテルの燐酸エステル及びポリオキシエチレンアルキルフェニルエーテルの燐酸エステルと、ペンタグリセリルモノステアレートを使用することが、特許文献６の油性消去性マーキングペン用インキ組成物には、剥離剤として脂肪族一塩基酸エステルと、多価アルコール脂肪酸エステルと、皮膜形成樹脂を柔軟化する物質としてポリオキシエチレンアルキルエーテル燐酸エステルと、ＨＬＢ２〜７のショ糖脂肪酸エステルを使用することが開示されている。
【先行技術文献】
【特許文献】
【０００３】
【特許文献１】特許第３０７５６２２号公報
【特許文献２】特開２０１０−０９０２４７号公報
【特許文献３】特開２００８−０３１３２３号公報
【特許文献４】特開２００５−０７５８９３号公報
【特許文献５】特許第４５８４５５９号公報
【特許文献６】特開２００１−２８８３９５号公報
【発明の概要】
【発明が解決しようとする課題】
【０００４】
しかしながら、近年、安価な材料としてポリプロピレンフィルムを貼り合わせた材料にて筆記面を形成した筆記板が登場してきており、このような筆記板に対しては、特許文献１から特許文献６に記載の発明のように剥離剤として親油性の物質を使用したものでは、ポリプロピレンフィルムが親油性であるため、剥離剤がインキの筆記面への浸透を促進してしまい、筆跡を数日間放置するだけでも容易に消去できないものであった。
本発明は、ポリプロピレンフィルムを貼り合わせた筆記板面に筆記した筆跡を初期及び長時間放置した場合にも容易に消去することを目的とする。
【課題を解決するための手段】
【０００５】
本発明は、顔料と、沸点が１２０℃未満の有機溶剤と、皮膜形成性樹脂と、常温で液状の剥離剤と、パーフルオロ基含有の界面活性剤とから少なくともなる筆記板用消去性インキ組成物を要旨とする。
【発明の効果】
【０００６】
本発明の筆記板用消去性インキ組成物は、親水基と親油基の両方の性質をもつパーフルオロ基含有の界面活性剤を、常温で液体の剥離剤と共に併用することにより、剥離剤の筆記板面に対する接触角が大きくなり、撥水撥油効果を得るため、筆跡を長期間放置しても、ポリプロピレンフィルムを貼り合わせた筆記板面に皮膜形成性樹脂を溶解しない液状物は浸透しないので、長期間経った後の筆跡も乾燥した布等で擦過することにより容易に消去することができるものである。
【発明を実施するための形態】
【０００７】
以下、本発明を詳細に説明する。
顔料は、着色剤として使用するものであり、従来より公知のアゾ系顔料、縮合ポリアゾ系顔料、フタロシアニン系顔料、キナクリドン系顔料、インジゴ系顔料、オインジゴ系顔料などの有機顔料やカーボンブラック、紺青、ベンガラ、酸化チタン等の無機顔料及びアルミニウム粉末、真鍮粉末などの金属粉顔料や、これらの顔料と樹脂粉体とを組み合わせた着色加工粉体、蛍光顔料及びパール顔料などの中から、筆記板用消去性インキ組成物中に微粒子として安定に分散し得るものを適宣選択して用いることができる。特に表面をポリビニルブチラールにて樹脂コーティングした加工顔料は、分散性、経時安定性、作業性及び筆記板用消去性インキ組成物中に他の樹脂を配合しなくとも良いなどの面から好ましく用いることができる。加工顔料の具体例として、フジＡＳブラック８１０、同レッド５７５、同レッド５６８、同レッド５１１５、同ブルー６５０、同グリーン７１０、同グリーン７３７、同グリーン７５００、同オレンジ２００、同オレンジ２５０、同２０２０、同イエロー４５８、同イエロー４０３０、同バイオレット９４５、同バイオレット９２００、同ホワイト１６５（以上、冨士色素（株）製）、マイクロピグモ  ＡＭＢＫ−２ブラック、同  ＡＭＢＫ−８ブラック、同  ＡＭＲＤ−２レッド、同  ＡＭＲＤ−８レッド、同  ＡＭＢＥ−４ブルー、同  ＡＭＢＥ−８ブルー、同  ＡＭＧＮ−２グリーン、同  ＡＭＧＮ−６グリーン、同  ＡＭＧＮ−８グリーン、同  ＡＭＯＥ−６オレンジ、同  ＡＭＹＷ−１２イエロー、同  ＡＭＰＫ−２ピンク、同  ＡＭＶＴ−２バイオレット（以上、オリエント化学工業（株）製）などがある。その使用量は、顔料の種類や他のインキ成分により異なるものの、筆記板用消去性インキ組成物に対して１〜３０重量％、好ましくは２〜２０重量％である。
【０００８】
沸点１２０℃未満の有機溶剤としては、エチルアルコール（沸点７８℃）、ｎ−プロピルアルコール（沸点９７℃）、イソプロピルアルコール（沸点８３℃）、ｎ−ブチルアルコール（沸点１００℃）、ｓｅｃ−ブチルアルコール（沸点１００℃）、イソブチルアルコール（沸点１０８℃）、ｔｅｒｔ−ブチルアルコール（沸点８３℃）等の低級アルコールや、ベンゼン（沸点８０℃）、トルエン（沸点１１１℃）等の芳香族炭化水素や、メチルエチルケトン（沸点８０℃）、メチルイソブチルケトン（沸点１１６℃）等の低級脂肪族ケトンや、酢酸エチル（沸点７７℃）等の低級脂肪酸の低級アルコールエステルや、ヘキサン（沸点６９℃）、ヘプタン（沸点９８℃）等の脂肪族炭化水素や、シクロヘキサン（沸点８１℃）、メチルシクロヘキサン（沸点１０１℃）等の脂環族炭化水素や、プロピレングリコールモノメチルエーテル（沸点１２０℃）等のグリコールアルキルエーテルやこれらのエステル等が挙げられる。近年では、人体に対する安全性より、エチルアルコール、ノルマルプロピルアルコール、イソプロピルアルコールなどの低級アルコ−ルやプロピレングリコールモノメチルエーテル等が用いられることが多い。これら有機溶剤の中から選ばれる一種又は二種以上の混合溶剤が好適に用いられる。その使用量は、使用する他の成分との混和性を考慮して種々の混合比が決定されるが、筆記板用消去性インキ組成物全量に対して５０〜９０重量％、好ましくは５５〜８５重量％である。尚、沸点が１２０℃を超える有機溶剤は、筆記後の筆跡の乾燥性が遅くなり、筆記１分程度での初期消去時において筆記板面を著しく汚してしまうので好ましくない。
【０００９】
皮膜形成性樹脂は、上記有機溶剤に可溶な天然樹脂、合成樹脂等が使用できる。例えば、上記有機溶剤に可溶な天然樹脂、合成樹脂としてはロジン、ロジンエステル、ロジン変性グリセリンエステル、ロジン変性マレイン酸樹脂、ロジン変性フェノール樹脂、ロジン変性フェノールグリセリンエステル等のロジン系樹脂、フェノール樹脂、エチルセルロース、アセチルセルロース等のセルロース樹脂、石油系樹脂、ケトン系樹脂、ポリビニルブチラール、ポリアミド樹脂、塩化ビニル−酢酸ビニル共重合物、塩化ビニリデン−塩化ビニル共重合物等が挙げられ、単独もしくは複数混合して使用可能であるが、上記エチルアルコール、ノルマルプロピルアルコール、イソプロピルアルコールなどの低級アルコ−ルや、プロピレングリコールモノメチルエーテルに可溶な樹脂としてポリビニルブチラールを用いることが多い。具体的にはエスレックＢＬ−１、同ＢＬ−１Ｈ、同ＢＬ−２、同ＢＬ−２Ｈ、同ＢＬ−５、同ＢＬ−１０、同ＢＬ−Ｓ、同ＢＸ−Ｌ、同ＢＭ−１、同ＢＭ−２、同ＢＭ−５、同ＢＭ−Ｓ、同ＢＨ−３、同ＢＨ−６、同ＢＨ−Ｓ、同ＢＸ−１、同ＢＸ−５（以上、積水化学工業（株）製）、デンカブチラール＃３０００−１、同＃３０００−２、同＃３０００−４、同＃３０００−Ｋ、同＃４０００−１、同＃４０００−２、同＃５０００−Ａ、同＃５０００−Ｄ、同＃６０００−Ｃ、同＃６０００−ＥＰ、同＃６０００−ＣＳ、同＃６０００−ＡＳ（以上、電気化学工業（株）製）等が１種又は２種以上が使用可能である。これら皮膜形成性樹脂の使用量は、筆記板用消去性インキ組成物全量に対して１〜３０重量％、好ましくは２〜２０重量％である。使用量が少ないと皮膜形成せず、使用量が多いと板面への定着が強くなり、インキも高粘度となりインキの吐出不良を生ずるため筆記板用消去性インキ組成物として好ましくない。なお、前記顔料が樹脂を用いた加工顔料の場合は、加工顔料中の樹脂にて代替することも可能である。
【００１０】
パーフルオロ基含有の界面活性剤は、パーフルオロアルキルエチレンオキシド化合物及び／又はパーフルオロアルキル含有オリゴマーを使用することができる。具体的には、ＳＵＲＦＬＯＮ  Ｓ−２４２、同  Ｓ−２４３、同  Ｓ−４２０（以上、ＡＧＣセイミケミカル（株）製）、メガファック  Ｆ−４４４、同  ＴＦ−２０６６（以上、ＤＩＣ（株）製）等のパーフルオロアルキルエチレンオキシド付加物、ＳＵＲＦＬＯＮ  Ｓ−６１１、同  Ｓ−６５１、同  Ｓ−３８６（以上、ＡＧＣセイミケミカル（株）製）、メガファック  Ｆ−４７２ＳＦ、同  Ｆ−４７７、同  Ｆ−５５３、同  Ｆ−５５６、同ＴＦ−１３６７、同  ＴＦ−１４３７（以上、ＤＩＣ（株）製）等のパーフルオロアルキル含有オリゴマー等が挙げられる。このパーフルオロ基含有の界面活性剤の使用量は筆記板用消去性インキ組成物全量に対して０．１〜５重量％、好ましくは０．２〜２重量％である。使用量が少ないとポリプロピレンフィルムを貼りあわせた筆記板上に筆記し、得られた筆跡を消去することができない。また、使用量が多いと筆跡皮膜にひび割れを生じさせてしまい筆跡が薄く見えてしまう白化現象を生じさせてしまうため筆記板用消去性インキ組成物として好ましくない。
【００１１】
剥離剤は、筆跡に形成された樹脂皮膜と筆記板面との間に介在し、筆跡に消去性を付与するものである。前記有機溶剤には可溶であり、皮膜形成樹脂と相溶性がなく、２０〜３０℃の常温で液体であり不揮発性のものを使用することができる。具体的には、ＮＩＫＫＯＬ  ＢＭ（ミリスチン酸ブチル）、同  ＢＳ（ステアリン酸ブチル）、同  ＥＯＯ（オレイン酸エチル）、同  ＣＩＯ（２−エチルヘキサン酸セチル）、同  ＩＣＩＳ（イソステアリン酸２−ヘキシルデシル）、同  ＩＣＭ−Ｒ（ミリスチン酸２−ヘキシルデシル）、同ＩＣＳ−Ｒ（ステアリン酸２−ヘキシルデシル）、同ＩＯＰ（パルミチン酸２−エチルヘキシル）、同  ＩＰＩＳ（イソステアリン酸イソプロピル）、同  ＩＰＭ−１００、同  ＩＰＭ−ＥＸ（以上、ミリスチン酸イソプロピル）、同  ＩＰＰ、同ＩＰＰ−ＥＸ（以上、パルミチン酸イソプロピル）、同  ＩＳＰＶ（パルミチン酸イソステアリル）、同  ＯＤＭ−１００（ミリスチン酸オクチルドデシル）、同  ＳＴＯ（ステアリン酸２−エチルヘキシル）、同  ＶＦＥ（リノール酸エチル）、同  ＶＦ−ＩＰ（リノール酸イソプロピル）（以上、日光ケミカルズ（株）製）、エキセパール  ＨＯ（２−エチルヘキサン酸セチル）、同  ＩＰＭ（ミリスチン酸イソプロピル）、同  ＩＰＰ（パルミチン酸イソプロピル）、同  ＥＨ−Ｐ（パルミチン酸２−エチルヘキシル）、同  ＯＤ−Ｍ（ミリスチン酸オクチルドデシル）、同ＢＳ（ステアリン酸ブチル）、同  ＥＨ−Ｓ（ステアリン酸２−エチルヘキシル）、同  ＴＤ−Ｓ（ステアリン酸イソトリデシル）、ビニサイザー  ３０（オレイン酸イソブチル）（以上、花王（株）製）等の脂肪族一塩基酸エステル、ＤＩＮＡ（アジピン酸ジイソノニル）、ＤＩＤＡ（アジピン酸ジイソデシル）、ＤＯＡ（アジピン酸ジ２−エチルヘキシル）、ＤＴＤＡ（アジピン酸ジトリデシル）、ＤＯＳ（セバシン酸ジ２−エチルヘキシル）、ＤＢＳ（セバシン酸ジブチル）、ＤＯＺ（アゼライン酸ジ２−エチルヘキシル）、ＤＯＤＭ（デカン酸ジ２−エチルヘキシル）、６１０Ａ（デカン酸ジアルキルのうちジアルキルのアルキル基が６、８、１０の混合物）（以上、田岡化学工業（株））等の脂肪族二塩基酸エステル、ＮＩＫＫＯＬ  ＤＧＴＩＳ（トリイソステアリン酸ジグリセリル）、ＮＩＫＫＯＬ  ＰＤＤ（ジカプ燐酸プロピレングリコール）、ＮＩＫＫＯＬ  Ｐｅｎｔａｌａｎ  ４０８（テトラエチルヘキサン酸ペンタエリスリチル）、ＮＩＫＫＯＬ  Ｓｅｆｓｏｌ−２１８（モノカプリル酸プロピレングリコール）、ＮＩＫＫＯＬ  Ｓｅｆｓｏｌ−２２８（ジカプリル酸プロピレングリコール）、ＮＩＫＫＯＬ  Ｔｒｉａｌａｎ  ３０８（トリエチルヘキサン酸トリメチロールプロパン）、ＮＩＫＫＯＬ  Ｔｒｉａｌａｎ  ３１８Ｈ（トリイソステアリン酸トリメチロールプロパン）、ＮＩＫＫＯＬ  Ｔｒｉｆａｔ  Ｓ−３０８（トリ２−エチルヘキサン酸グリセリル）、ＮＩＫＫＯＬ  トリエスター  Ｆ−８１０（トリ（カプリル／カプリン）グリセリル）、ＮＩＫＫＯＬ  ニコソルブ  １０８（２−エチルヘキサン酸２−ブチル−２−エチル１，３−プロパン）（以上、日光ケミカルズ（株）製）、等の多価アルコール脂肪酸エステル、Ｌｉａｌｃａｒｂ  ＳＲ−１０００／Ｒ���炭酸ジアルキル（Ｃ１４、１５）、日光ケミカルズ（株）製）等の炭酸ジアルキル、流動パラフィン等の石油系炭化水素が挙げられ、これらは一種若しくは二種以上が使用可能である。この剥離剤の使用量は筆記板用消去性インキ組成物全量に対して０．５〜２０重量％、好ましくは１〜１０重量％である。使用量が少ないと筆跡皮膜を消去することができない。また、使用量が多いと筆跡皮膜にひび割れを生じさせてしまい筆跡が薄く見えてしまう白化現象を生じさせてしまうため筆記板用消去性インキ組成物として好ましくない。
【００１２】
パーフルオロ基含有の界面活性剤と剥離剤は、混合してから使用することが好ましく、これらの混合物の使用量は、筆記板用消去性インキ組成物全量に対して０．６〜２５重量％、好ましくは１．２〜１２重量％である。使用量が少ないとポリプロピレンフィルムを貼りあわせた筆記板上に筆記し、得られた筆跡を消去することができない。また、使用量が多いと筆跡皮膜にひび割れを生じさせてしまい筆跡が薄く見えてしまう白化現象を生じさせてしまうため筆記板用消去性インキ組成物として好ましくない。
【００１３】
更に本配合には筆跡の柔軟性付与の為にポリオキシエチレンアルキルエーテル、ポリオキシエチレンアルキルフェニルエーテル、ポリオキシエチレン２級アルキルエーテル、ポリオキシエチレンポリオキシプロピレンアルキルエーテル、及びそれぞれの硫酸エステルや燐酸エステル、グリセリン脂肪酸エステル、ポリグリセリン脂肪酸エステル、ポリオキシエチレングリセリン脂肪酸エステル、ソルビタン脂肪酸エステル、ポリオキシエチレンソルビタン脂肪酸エステル、ポリエチレングリコール脂肪酸エステル、ショ糖脂肪酸エステル、ポリオキシエチレン水素添加硬化ヒマシ油等の各種活性剤が１種または２種以上が使用可能である。その使用量は、筆記板用マーキングインキ組成物全量に対して０．１〜５重量％、好ましくは０．２〜３重量％である。
【００１４】
以上に示した成分以外に必要に応じて、防腐剤、防黴剤、湿潤剤、粘度調整剤、凍結防止剤、ペン先乾燥防止剤、消泡剤、可塑剤、各種活性剤、樹脂の溶解性を妨げない程度の有機溶剤など、種々の添加剤を適宣選択して使用することができる。
【００１５】
本発明の筆記板用消去性インキ組成物の製造方法は、上記せる各成分を必要量混合し、ホモミキサー、ラボミキサー等の高速撹拌機や、ボールミル、サンドミル又はビーズミル等の分散機にて混合・分散することにより容易に得ることができる。
【実施例】
【００１６】
以下、実施例に基づき本発明を説明するが、本発明は実施例のみに限定されるものではない。
【００１７】
（実施例１）
フジ  ＡＳ  ブラック  ８１０（ポリビニルブチラールで黒色顔料をコーティングした加工顔料、冨士色素（株）製）                                              ８．０部
ソルミックスＡＰ−４（エチルアルコール８５．５％、イソプロピルアルコール１３．４％、アセトン１．１％の混合溶液、日本アルコール販売（株）製）              ５０．０部
イソプロピルアルコール                                                ３２．５部
ＮＩＫＫＯＬ  ＣＩＯ（２−エチルヘキサン酸セチル、日光ケミカルズ（株）製）
７．０部
サーフロンＳ−３８６（パーフルオロアルキル含有オリゴマー、ＡＧＣセイミケミカル（株）
製）                                                                    ０．５部
ＮＩＫＫＯＬ  ＢＳ−２（ポリオキシエチレン（２）ステアリルエーテル、日光ケミカルズ（株）製）                                                            ２．０部
上記成分のうちＮＩＫＫＯＬ  ＣＩＯを７．０部と、サーフロンＳ−３８６を０．５部とをホモミキサーにて１時間撹拌した後、上記の他の成分と共にホモミキサーにて５時間撹拌して、黒色の筆記板用消去性インキ組成物を得た。
【００１８】
（実施例２）
フジ  ＡＳ  レッド  ５１１５（ポリビニルブチラールで赤色顔料をコーティングした加工顔料、冨士色素（株）製）                                              ６．５部
ソルミックスＡＰ−４（前述）                                          ５３．０部
イソブチルアルコール                                                  ３１．５部
ＮＩＫＫＯＬ  ＩＰＩＳ（イソステアリン酸イソプロピル、日光ケミカルズ（株）製）
４．０部
サーフロン  Ｓ−４２０（パーフルオロアルキルエチレンオキシド付加物、ＡＧＣセイミケミカル（株）製）                                                      １．０部
ＮＩＫＫＯＬ  ＰＢＣ−３１（ポリオキシエチレン（１）ポリオキシプロピレン（４）セチルエーテル、日光ケミカルズ（株）製）                                  ４．０部
上記成分のうちＮＩＫＫＯＬ  ＩＰＩＳを４．０部と、サーフロンＳ−４２０を１．０部とをホモミキサーにて１時間撹拌した後、上記の他の成分と共にホモミキサーにて５時間撹拌して、赤色の筆記板用消去性インキ組成物を得た。
【００１９】
（実施例３）
フジ  ＡＳ  ブルー  ６５０（ポリビニルブチラールで青色顔料をコーティングした加工顔料、冨士色素（株）製）                                                ８．０部
ソルミックスＡＰ−４（前述）                                          ５０．０部
イソプロピルアルコール                                                ３１．５部
ＮＩＫＫＯＬ  ＩＣＭ−Ｒ（ミリスチンサン酸２−ヘキシルデシル、日光ケミカルズ（株）
製）                                                                    ８．０部
メガファック  Ｆ−４７２ＳＦ（パーフルオロアルキル含有オリゴマー、ＤＩＣ（株）製）
０．５部
ＮＩＫＫＯＬ  ＨＣＯ−４０（ポリオキシエチレン水素添加硬化ヒマシ油、日光ケミカルズ（株）製）                                                            ２．０部
上記成分のうちＮＩＫＫＯＬ  ＩＣＭ−Ｒを８．０部と、メガファック  Ｆ−４７２ＳＦを０．５部とをホモミキサーにて１時間撹拌した後、上記の他の成分と共にホモミキサーにて５時間撹拌して、青色の筆記板用消去性インキ組成物を得た。
【００２０】
（実施例４）
フジ  ＡＳ  グリーン  ７５００（ポリビニルブチラールで緑色顔料をコーティングした加工顔料、冨士色素（株）製）                                            ７．０部
ソルミックスＡＰ−４（前述）                                          ５０．０部
ｎ−プロピルアルコール                                                ３２．０部
Ｌｉａｌｃａｒｂ  ＳＲ−１０００／Ｒ（炭酸ジアルキル（Ｃ１４、１５）、日光ケミカルズ（株）製）                                                          ８．０部
メガファック  Ｆ−４４４（パーフルオロアルキルエチレンオキシド化合物、ＤＩＣ（株）製）                                                                    １．０部
ハイテノールＬＡ−１２（ポリオキシエチレンラウリルエーテル硫酸エステル塩、第一工業製薬（株））                                                          ２．０部  上記成分のうちＬｉａｌｃａｒｂ  ＳＲ−１０００／Ｒを８．０部と、メガファック  Ｆ−４４４を１．０部とをホモミキサーにて１時間撹拌した後、上記の他の成分と共にホモミキサーにて５時間撹拌して、緑色の筆記板用消去性インキ組成物を得た。
【００２１】
（実施例５）
フジ  ＡＳ  オレンジ  ２０２０（ポリビニルブチラールで橙色顔料をコーティングした加工顔料、冨士色素（株）製）                                            ７．０部
ソルミックスＡＰ−４（前述）                                          ５０．０部
ｎ−ブチルアルコール                                                  ３３．５部
ＮＩＫＫＯＬ  ＩＰＭ−ＥＸ（ミリスチン酸イソプロピル、日光ケミカルズ（株）製）
７．０部
サーフロン  Ｓ−２４２（パーフルオロアルキルエチレンオキシド付加物、ＡＧＣセイミケミカル（株）製）                                                      ０．５部
プライサーフ  Ａ２０８Ｓ（ポリオキシエチレンラウリルエーテル燐酸エステル、第一工業製薬（株）製）                                                        １．０部
プライサーフ  Ａ２１５Ｃ（ポリオキシエチレンラウリルエーテル燐酸エステル、第一工業（株）製）                                                          １．０部
上記成分のうちＮＩＫＫＯＬ  ＩＰＭ−ＥＸを７．０部と、サーフロン  Ｓ−２４２を０．５部とをホモミキサーにて１時間撹拌した後、上記の他の成分と共にホモミキサーにて５時間撹拌して、橙色の筆記板用消去性インキ組成物を得た。
【００２２】
（実施例６）
フジ  ＡＳ  イエロー  ４０３０（ポリビニルブチラールで黄色顔料をコーティングした加工顔料、冨士色素（株）製）                                            ６．０部
ソルミックスＡＰ−４（前述）                                          ５０．０部
ｎ−プロピルアルコール                                                ３５．０部
ＮＩＫＫＯＬ  ＩＳＰ（パルミチン酸イソセチル、日光ケミカルズ（株）製）  ３．０部
ユニスターＨ３１２Ｒ（トリメチロールアルカン脂肪酸エステル、日油（株）製）
３．０部
サーフロン  Ｓ−６１１（パーフルオロアルキル含有オリゴマー、ＡＧＣセイミケミカル
（株）製）                                                              ０．５部
プライサーフ  Ａ２０８Ｂ（ポリオキシエチレンアルキルエーテル燐酸エステル、第一工業薬品（株）製）                                                        ２．０部
リュートーシュガーエステル  Ｓ−３７０（ショ糖ステアリン酸エステル、三菱化学フーズ（株）製）                                                            ０．５部
上記成分のうちＮＩＫＫＯＬ  ＩＳＰ  ３．０部とユニスターＨ３１２Ｒを３．０部と、サーフロン  Ｓ−６１１を０．５部とをホモミキサーにて１時間撹拌した後、上記の他の成分と共にホモミキサーにて５時間撹拌して、黄色の筆記板用消去性インキ組成物を得た。
【００２３】
（実施例７）
フジ  ＡＳ  バイオレット  ９２００（ポリビニルブチラールで紫色顔料をコーティングした加工顔料、冨士色素（株）製）                                        ６．０部
ソルミックスＡＰ−４（前述）                                          ５０．０部
イソプロピルアルコール                                                ３４．０部
ＮＩＫＫＯＬ  ＣＩＯ（前述）                                            ３．０部
ＤＯＳ（セバシン酸ジ２−エチルヘキシル、田岡化学工業（株）製）          ３．０部
メガファック  Ｆ−５５３（パーフルオロアルキル含有オリゴマー、ＤＩＣ（株）製）
１．０部
フォスファノールＲＳ−７１０（ポリオキシエチレンアルキル（Ｃ１２〜Ｃ１５）エーテル燐酸エステル、東邦化学工業（株）製）                                      ２．０部
サンソフトＡ１８１−Ｅ（ペンタグリセリルモノステアレート、太陽化学（株）製）
１．０部
上記成分のうちＮＩＫＫＯＬ  ＣＩＯを３．０部と、ＤＯＳを３．０部とをメガファック  Ｆ−５５３  １．０部をホモミキサーにて１時間撹拌した後、上記の他の成分と共にホモミキサーにて５時間撹拌して、紫色の筆記板用消去性インキ組成物を得た。
【００２４】
（実施例８）
フジ  ＡＳ  ブラック  ８１０（上述）                                    ８．０部
ソルミックスＡＰ−４（上述）                                          ５０．０部
イソプロピルアルコール                                                ３２．０部
流動パラフィン（流動パラフィン鹿１級、関東化学（株）製）                ８．０部
メガファック  Ｆ−５５６（パーフルオロアルキル含有オリゴマー、（ＤＩＣ株）
製）                                                                    １．０部
ＮＩＫＫＯＬ  ＢＬ−２（ポリオキシエチレン（２）ラウリルエーテル、日光ケミカルズ（株）製）                                                              １．０部
上記成分のうち流動パラフィンを８．０部と、メガファック  Ｆ−５５６を１．０部とをホモミキサーにて１時間撹拌した後、上記の他の成分と共にホモミキサーにて５時間撹拌して、黒色の筆記板用消去性インキ組成物を得た。
【００２５】
（比較例１）
実施例１のサーフロン  Ｓ−３８６（前述）の０．５部を除き、イソプロピルアルコールを３３．０部に変えた以外は、実施例１と同様にして、黒色の筆記板用筆記板用消去性インキ組成物を得た。
【００２６】
（比較例２）
実施例２のサーフロン  Ｓ−４２０（前述）の１．０部を除き、イソブチルアルコールを３２．５部に変えた以外は、実施例２と同様にして、赤色の筆記板用筆記板用消去性インキ組成物を得た。
【００２７】
（比較例３）
実施例４のメガファック  Ｆ−４４４（前述）の１．０部を除き、ｎ−プロピルアルコールを３３．０部に変えた以外は、実施例４と同様にして、緑色の筆記板用消去性インキ組成物を得た。
【００２８】
（比較例４）
実施例７のメガファック  Ｆ−５５３（前述）の１．０部を除き、イソプロピルアルコール３５．０部に変えた以外は、実施例６と同様にして、紫色の筆記板用消去性インキ組成物を得た。
【００２９】
（比較例５）
実施例１のＮＩＫＫＯＬ  ＣＩＯ（前述）の７．０部と、ＮＩＫＫＯＬ  ＢＳ−２（前述）の２．０部とを除き、ソルミックスＡＰ−４（前述）５７．０部、イソプロピルアルコール３４．５部に変えた以外は、実施例１と同様にして、黒色の筆記板用筆記板用消去性インキ組成物を得た。
【００３０】
実施例１〜８及び比較例１〜５にて作成したインキを用いて塗布具（ＥＭＷＬＭ、ぺんてる製）に充填し、これをサンプルとして用いて試験１〜５を実施した。結果を表１に示す。
【００３１】
試験１
筆跡の消去性１（初期消去性）
１０回ノックしてインキ出し後、２０℃６０％の環境下で表面にポリプロピレンフィルムを貼りあわせた筆記板（製品名：マグネットシートＮｏ．８８、（株）大創産業製）に各サンプルを用いて２×８ｃｍの大きさで５丸筆記して１分後に、４枚重ねした紙製のウエス（品名キムワイプ  Ｓ−２００、（株）クレシア製）を用い１０００ｇの重りをのせて、筆跡が消えるまでの回数を確認した。
【００３２】
試験２
筆跡の消去性２（経時消去性１）
１０回ノックしてインキ出し後、表面にポリプロピレンフィルムを貼りあわせた筆記板（前術）に各サンプルを用いて２×８ｃｍの大きさで５丸筆記して室温にて３日間放置後に、４枚重ねした紙製のウエス（前述）を用い１０００ｇの重りをのせ、筆跡が消去できるまでの回数を確認した。
【００３３】
試験３
筆跡の消去性３（経時消去性２）
１０回ノックしてインキ出し後、表面にポリプロピレンフィルムを貼りあわせた筆記板（前術）に各サンプルを用いて２×８ｃｍの大きさで５丸筆記して室温にて１ヶ月放置後に、４枚重ねした紙製のウエス（前述）を用い１０００ｇの重りをのせ、筆跡が消去できるまでの回数を確認した。
【００３４】
【表１】
2012136657.tif 000002
【００３５】
実施例１〜８では、顔料と、有機溶剤と、該有機溶剤に可溶な皮膜形成性樹脂と、該皮膜形成樹脂を溶解しなく、常温で液体である、脂肪族一塩基酸エステル、脂肪族二塩基酸エステル、多価アルコール脂肪酸エステル、トリメチロールアルカン脂肪酸トリエステル又は炭酸ジアルキルから選ばれる一種若しくは二種以上の混合物と、パーフルオロ基含有の界面活性剤とを併用することにより、ポリプロピレンフィルムを貼りあわせた筆記板上に筆記し、得られた筆跡が筆記直後、長期間経過後でも容易に消去することができる。
【００３６】
比較例１〜４は、実施例１、実施例２、実施例４、及び実施例７からパーフルオロ基含有の界面活性剤を除いた配合であり、ポリプロピレンフィルムを貼りあわせた筆記板上に筆記し、得られた筆跡が筆記直後は容易に消去することができるものの、長時間経過後は容易に消去することができなくなる。
【００３７】
比較例５は、実施例１からＮＩＫＫＯＬ  ＣＩＯとＮＩＫＫＯＬ  ＢＳ−２を除きパーフルオロ基含有の界面活性剤のみにした配合であり、ポリプロピレンフィルムを貼りあわせた筆記板上に筆記した筆跡は、パーフルオロ基含有の界面活性剤そのものでは消去効果が得られず、筆記板面に定着してしまい、筆記直後も長時間経過後も消去することができない。